(57)【特許請求の範囲】
【請求項１】
重合ロジン（ａ１）を含むベース樹脂（Ａ）と、
下記一般式（１）で表されるジオール類（ｂ１）および下記一般式（２）で表される四級炭素含有ジオール（ｂ２）からなり、かつ、（ｂ１）成分と（ｂ２）成分の比率が質量基準で１／１〜１．５／０．７である臭素系活性剤（Ｂ）と、
を含有する鉛フリーはんだペースト用フラックス。
【化１】
0006032399.tif 000012
（式（１）中、破線部はそこに炭素−炭素単結合が存在してよいことを示す。）
【化２】
0006032399.tif 000013
【請求項２】
（Ａ）成分が更に水添ロジン（ａ２）を含む、請求項１の鉛フリーはんだペースト用フラックス。
【請求項３】
（Ａ）成分の含有量が２０〜６０質量％である請求項１または２の鉛フリーはんだペースト用フラックス。
【請求項４】
（Ｂ）成分の含有量が０．１質量％〜１５質量％である請求項１〜３のいずれかの鉛フリーはんだペースト用フラックス。
【請求項５】
請求項１〜４のいずれかのフラックスと鉛フリーはんだ粉末を含有する鉛フリーはんだペースト。
【発明の詳細な説明】
【技術分野】
【０００１】
本発明は、鉛フリーはんだペースト用フラックス及び鉛フリーはんだペーストに関する。
【背景技術】
【０００２】
フラックスとは、ＩＣ、コンデンサ、抵抗などの電子部品をプリント基板等にはんだ付けする際に用いる材料であり、一般的にベース樹脂、活性剤および溶剤等で構成される。また、電子部品の表面実装には、通常、液状のフラックスとはんだ粉末とを混練しペースト状にしたはんだペースト（クリームはんだ）が賞用されている。はんだペーストは、スクリーン印刷やディスペンサー等によりプリント基板上の電極に塗布され、その上に電子部品を搭載し、プリント基板をリフローすることにより、電子部品が接合される。
【０００３】
近年、プリント基板は高密度化の傾向にあり、例えば１６０８チップ（縦１．６ｍｍ、横０．８ｍｍ）のように非常に小さな電子部品が汎用されている。特に携帯電話や薄型テレビなどの電装機器には、例えば０４０２チップ（縦０．４ｍｍ、横０．２ｍｍ）などの更に微小な部品が使用されつつある。そして電子部品の微小化に伴い、はんだペーストには、プリント基板上の微細な電極パターンに対応した印刷性能が要求されており、その実現のため、昨今、粒子径をより小さくしたはんだ粉末が使用されるに至っている。
【０００４】
ところではんだペーストには、リフロー時に流動化し、電極上で平坦化する所謂加熱だれの問題が知られている。この点、高密度表面実装に用いるプリント基板はリード間隔が狭いため、はんだペーストが加熱だれすると、他の電極上で同じく加熱だれしたはんだペーストとの接触が生じ、リフロー後に電極間にはんだブリッジが生じる結果、回路の短絡が発生する。特に、前記したような微粉化されたはんだ粒子は、はんだペースト中の溶剤やベース樹脂と共に電極周囲に流出しやすいため、ブリッジが生じやすい。
【０００５】
また、加熱だれにより、電極周囲にボール状のはんだ（所謂はんだボール）が生じることがあり、これがプリント基板より脱落すると、やはり回路が短絡したり、電極間の絶縁抵抗が低下したりして、プリント基板の電気的な信頼性が損なわれてしまう。
【０００６】
また、微粒径のはんだ粒子は表面積が大きく、非常に酸化されやすいため、溶融はんだが電極に濡れ難い傾向にある。そこで従来、はんだ粉末表面に生じた酸化被膜を除去し、濡れ性を確保する目的で、イオン性ハロゲン化合物のような活性剤が使用されてきたが、そうした活性剤は反応性が高く、はんだペーストの保存時にはんだ粒子と経時的に反応するため、ペーストの増粘を招くだけでなく、活性剤が消費されることから濡れ性も悪化する。
【０００７】
印刷性やはんだ付性に優れ、はんだボールも少ないはんだペーストとしては、例えば、レボピマル酸とアクリル酸のディールスアルダー反応物と所定の臭素系活性剤を含有するクリームはんだが知られているが（特許文献１を参照）、保存安定性が不十分であり、特に大気中でリフローした場合に加熱だれし易い。
【先行技術文献】
【特許文献】
【０００８】
【特許文献１】特開平６−３９５８４号
【発明の概要】
【発明が解決しようとする課題】
【０００９】
本発明は、保存安定性に優れており、かつ大気中でリフローしても加熱だれし難い鉛フリーはんだペーストを製造可能な新規なフラックスを提供することを目的とする。
【課題を解決するための手段】
【００１０】
本発明者らは鋭意検討した結果、所定のベース樹脂と特定構造の臭素系活性剤成分を組み合わせることにより前記課題を解決できることを見出し、本発明を完成させるに至った。
【００１１】
すなわち本発明は、重合ロジン（ａ１）を含むベース樹脂（Ａ）、ならびに下記一般式（１）で表されるジオール類（ｂ１）および下記一般式（２）で表される四級炭素含有ジオール（ｂ２）からなり、かつ、（ｂ１）成分と（ｂ２）成分の比率が質量基準で１／１〜１．５／０．７である臭素系活性剤（Ｂ）を含有する鉛フリーはんだペースト用フラックス（以下、単にフラックスと略す）；
【００１２】
【化１】
0006032399.tif 000002
（式（１）中、破線部はそこに炭素−炭素単結合が存在してよいことを示す。）
【００１３】
【化２】
0006032399.tif 000003
【００１４】
ならびに、当該フラックスと鉛フリーはんだ粉末を含有する鉛フリーはんだペースト（以下、単にはんだペーストと略す）、に関する。
【発明の効果】
【００１５】
本発明のフラックスによれば、保存安定性が良好であるだけでなく、大気中でリフローしても濡れ性に優れ、かつ加熱だれし難いはんだペーストが得られる。それゆえ、該はんだペーストによれば、はんだ付後のはんだブリッジやはんだボールを低減できる。その他、本発明のはんだペーストは特にスクリーン印刷における連続印刷適性にも優れる。
【図面の簡単な説明】
【００１６】
【図１】実施例１〜６のはんだペーストの加熱だれ試験後の外観。
【図２】比較例１〜４のはんだペーストの加熱だれ試験後の外観。
【発明を実施するための形態】
【００１７】
本発明のフラックスは、重合ロジン（ａ１）（以下、（ａ１）成分という。）を含むベース樹脂（Ａ）（以下、（Ａ）成分という。）、ならびに下記一般式（１）で表されるジオール類（ｂ１）（以下、（ｂ１）成分という。）および下記一般式（２）で表される四級炭素含有ジオール（ｂ２）（以下、（ｂ２）成分という。）からなる臭素系活性剤（Ｂ）を含有するものである。
【００１８】
【化３】
0006032399.tif 000004
（式（１）中、破線部はそこに炭素−炭素単結合が存在してよいことを示す。）
【００１９】
【化４】
0006032399.tif 000005
【００２０】
（Ａ）成分をなす（ａ１）成分としては、各種公知の重合ロジンを使用することができる。該重合ロジンは、ガムロジン、ウッドロジン、トール油ロジン等の原料ロジン類や、その精製物（以下、精製ロジン類という。）を各種公知の方法で重合処理することにより得られる。
【００２１】
また、（Ａ）成分には、前記原料ロジン類および精製ロジン類ならびに水添ロジン、ならびにこれらロジン類と多価アルコール（グリセリン、ペンタエリスリトール等）とのエステル化物、ならびにそれらロジン類またはエステル化物とα，β不飽和カルボン酸（（メタ）アクリル酸、（無水）マレイン酸、フマル酸等）とのディールス・アルダー反応物といった、（ａ１）成分以外のロジン系ベース樹脂を含めてよい。これらの中でも特に水添ロジン（以下、（ａ２）成分という。）が好ましい。
【００２２】
（Ａ）成分における（ａ１）成分の含有量は特に限定されないが、通常は２０〜１００質量％程度、好ましくは３０〜８０質量％程度、いっそう好ましくは４０〜６０質量％である。また、（ａ２）成分の含有量は、通常８０〜０質量％程度、好ましくは７０〜２０質量％程度、いっそう好ましくは６０〜４０質量％である。
【００２３】
なお、（Ａ）成分には、他にも、エポキシ樹脂、アクリル樹脂、ポリイミド樹脂、ナイロン樹脂、ポリアクリロニトリル樹脂、塩化ビニル樹脂、酢酸ビニル樹脂、ポリオレフイン樹脂、フッ素系樹脂、ＡＢＳ樹脂等の合成樹脂類や、イソプレンゴム、スチレンブタジエンゴム（ＳＢＲ）、ブタジエンゴム（ＢＲ）、クロロプレンゴム、ナイロンゴム、ナイロン系エラストマ、ポリエステル系エラストマ等のエラストマ類といった非ロジン系ベース樹脂を含めてよい。
【００２４】
（Ｂ）成分をなす（ｂ１）成分は下記一般式（１）で表される。
【００２５】
【化５】
0006032399.tif 000006
（式（１）中、破線部はそこに炭素−炭素単結合が存在してよいことを示す。）
【００２６】
当該式で表される化合物としては、ｔｒａｎｓ−２，３−ジブロモ−１，４−ブテンジオール、ｃｉｓ−２，３−ジブロモ−１，４−ブテンジオール、および２，３−ジブロモ−１，４−ブタンジオールが挙げられる。これらは１種を単独で使用できるが、特に保存安定性及び耐加熱だれ性の観点より、ｔｒａｎｓ−２，３−ジブロモ−１，４−ブテンジオールおよび２，３−ジブロモ−１，４−ブタンジオールを組み合わせて使用するのが好ましい。
【００２７】
（Ｂ）成分をなす（ｂ２）成分は下記一般式（２）で表される。
【化６】
0006032399.tif 000007
【００２８】
（Ｂ）成分における（ｂ１）成分と（ｂ２）成分の比率は、特に保存安定性及び耐加熱だれ性の観点より、通常、質量基準で１／１〜１．５／０．７程度である。
【００２９】
本発明のフラックスは、前記（Ａ）成分および（Ｂ）成分、ならびに必要に応じて（Ｂ）成分以外の活性剤（以下、（Ｃ）成分という。）および各種公知のチキソ剤（以下、（Ｄ）成分という。）、ならびにフラックス用溶剤（以下、（Ｅ）成分という。）、ならびに必要に応じて酸化防止剤等の添加剤（以下、（Ｆ）成分という。）を混合したものである。
【００３０】
（Ｃ）成分としては、具体的には、例えば、コハク酸、安息香酸、アジピン酸、ステアリン酸、ピコリン酸、アゼライン酸、セバシン酸、ドデカン２酸、ダイマー酸等のハロゲン原子非含有カルボン酸類（ｃ１）（以下、（ｃ１）成分という。）；２，３−ジブロモコハク酸、２−ブロモコハク酸、２，２−ジブロモアジピン酸等のブロモカルボン酸類（ｃ２）（以下、（ｃ２）成分ということがある。）；１−ブロモ−２−ブタノール、１−ブロモ−２−プロパノール、３−ブロモ−１−プロパノール、３−ブロモ−１，２−プロパンジオール、１，４−ジブロモ−２−ブタノール、１，３−ジブロモ−２−プロパノール、２，３−ジブロモ−１−プロパノール等のブロモアルコール類（ｃ３）（前記（Ｂ）成分に該当するものを除く。以下、（ｃ３）成分ということがある。）；エチルアミン臭素酸塩、ジエチルアミン臭素酸塩、ジエチルアミン塩化水素酸塩、メチルアミン臭素酸塩等のアミン系ブロモ化合物（ｃ４）；１−ブロモ−３−メチル−１−ブテン、１，４−ジブロモブテン、１−ブロモ−１−プロペン、２，３−ジブロモプロペン、１，２−ジブロモ−１−フェニルエタン、１，２−ジブロモスチレン、４−ステアロイルオキシベンジルブロマイド、４−ステアリルオキシベンジルブロマイド、４−ステアリルベンジルブロマイド、４−ブロモメチルベンジルステアレート、４−ステアロイルアミノベンジルブロマイド、２，４−ビスブロモメチルべンジルステアレート、４−パルミトイルオキシベンジルブロマイド、４−ミリストイルオキシベンジルブロマイド、４−ラウロイルオキシべンジルブロマイド、４−ウンデカノイルオキシベンジルブロマイド等の活性水素非含有ブロモ化合物（ｃ５）（以下、（ｃ５）成分ということがある。）；ステアリルアミン、ジステアリルアミン、ジブチルアミン等のハロゲン原子非含有アミン類（ｃ６）（以下、（ｃ６）成分ということがある。）などが挙げられ、これらは１種を単独で、または２種以上を組み合わせて使用できる。これらの中でも、保存安定性および耐加熱だれ性等の点より、前記（ｃ１）成分が好ましい。
【００３１】
（Ｄ）成分としては、具体的には、例えば、硬化ひまし油、蜜ロウ、カルナバワックス等の動植物系チキソトロピック剤や、ステアリン酸アミド、ヒドロキシステアリン酸エチレンビスアミド等のアミド系チキソトロピック剤が挙げられ、これらは１種を単独で、または２種以上を組み合わせて使用できる。
【００３２】
（Ｅ）成分としては、具体的には、例えば、エタノール、ｎ−プロパノール、イソプロパノール、イソブタノール等の低級アルコール類；ブチルカルビトール、ヘキシルジグリコール、ヘキシルカルビトール等のエーテル系アルコール類；酢酸イソプロピル、プロピオン酸エチル、安息香酸ブチル、アジピン酸ジエチル等のエステル類；ｎ−ヘキサン、ドデカン、テトラデセン等の炭化水素類などが挙げられ、これらは１種を単独で、または２種以上を組み合わせて使用できる。これらの中でも、リフロー時の温度（通常２３０〜２６０℃）を考慮すると、通常高沸点である前記エーテル系アルコール類が好ましい。
【００３３】
（Ｆ）成分としては、具体的には、例えば酸化防止剤として２，６−ジ−ｔｅｒｔ−ブチル−ｐ−クレゾール、ｐ−ｔｅｒｔ−アミルフェノール、２，２’−メチレンビス（４−メチル−６−ｔｅｒｔ−ブチルフェノール）などが挙げられ、これらは１種を単独で、または２種以上を組み合わせて使用できる。
【００３４】
本発明のフラックスにおける各成分の含有量は特に限定されないが、通常は、保存安定性及び耐加熱だれ性の観点より、以下の通りである。（なお、合計量は１００質量％を超えない。）
（Ａ）成分：２０〜６０質量％、好ましくは３０〜５０質量％
（Ｂ）成分：０．１〜１５質量％、好ましくは０．１〜１０質量％
（Ｃ）成分：０〜１５質量％、好ましくは１〜１０質量％
（Ｄ）成分：３〜１０質量％、好ましくは５〜８質量％
（Ｅ）成分：２０〜５０質量％、好ましくは３０〜４５質量％
（Ｆ）成分：０〜２質量％、好ましくは０．５〜１質量％
【００３５】
本発明のはんだペーストは、前述のフラックス組成物と粉末状のはんだ合金を、例えばソフナーやプラネタリーミル等の混練器具により混合することにより得られる。はんだ粉末としては、鉛を含有しないものであれば各種公知のものを特に制限なく使用できるが、通常はＳｎをベースとするはんだ粉末、例えばＳｎ−Ａｇ系、Ｓｎ−Ｃｕ系、Ｓｎ−Ｓｂ系、Ｓｎ−Ｚｎ系のはんだ粉末が好ましい。また、それらにはＡｇ、Ａｌ、Ａｕ、Ｂｉ、Ｃｏ、Ｃｕ、Ｆｅ、Ｇａ、Ｇｅ、Ｉｎ、Ｎｉ、Ｐ、Ｐｔ、Ｓｂ、Ｚｎの１種または２種以上の元素が含まれていても良い。好適なはんだ粉末としては、例えば、Ｓｎ９５Ｓｂ５（固相線温度２３８℃、液相線温度２４１℃）、Ｓｎ９９．３Ｃｕ０．７（同２２７℃、同２２８℃）、Ｓｎ９７Ｃｕ３（同２２７℃、同３０９℃）、Ｓｎ９２Ｃｕ６Ａｇ２（同２１７℃、同３７３℃）、Ｓｎ９９Ｃｕ０．７Ａｇ０．３（同２１７℃、同２２６℃）、Ｓｎ９５Ｃｕ４Ａｇ１（同２１７℃、同３３５℃）、Ｓｎ９７Ａｇ３（同２２１℃、同２２２℃）、Ｓｎ９６．３Ａｇ３．７（同２２１℃、同２２１℃）等が挙げられる。
【００３６】
はんだ粉末の平均粒子径は特に限定されないが、通常は１〜５０μｍ程度、好ましくは１５〜４０μｍ程度である。また、はんだ粒子の形状も特に限定されず、球形や不定形であってもよい。なお、球形とは、好ましくは、粉末の縦横のアスペクト比が１．２以内であることを意味する。
【００３７】
本発明のはんだペーストは、前記はんだ粉末とフラックスを前記混練器具により混合することにより得られる。また、両成分の使用量は特に限定されないが、通常、はんだ粉末が７０〜９５質量％程度、フラックスが５〜３０質量％程度である。また、得られたはんだペーストの物性は特に限定されないが、例えば粘度は、特に連続スクリーン印刷適性を考慮するならば、スパイラル方式粘度測定法（ＪＩＳ  Ｚ  ３２８４）により得た値が１００〜３００Ｐａ・ｓ程度、チキソトロピー指数が０．３〜０．７程度であるのが好ましい。
【００３８】
以下に本発明を実施例により更に具体的に説明する。ただし、本発明はこれら実施例に限定されるものではない。また実施例中、「％」および「部」は特に断りのない限り「質量％」、「質量部」を意味する。
【００３９】
（１）フラックスの調製
実施例１〜５、比較例１〜４
プラネタリーミルを用い、表１、２に示す原料をそれぞれの部数で混合し、フラックスを調製した。
【００４０】
【表１】
0006032399.tif 000008
【００４１】
【表２】
0006032399.tif 000009
【００４２】
表１および表２中、各原料の詳細は以下の通りである。
重合ロジン：荒川化学工業（株）製、非水素化物
水添ロジン：荒川化学工業（株）製  
アクリル化ロジン：荒川化学工業（株）製、アクリル酸変性ロジン水素化物
ｔｒａｎｓ−２，３−ジブロモ−１，４−ブテンジオール：東京化成工業（株）製
２，３−ジブロモ−１，４−ブタンジオール：シグマ
アルドリッチ ジャパン社製
２，２−ビス（ブロモメチル）−１，３−プロパンジオール：東京化成工業（株）製
セバシン酸：東京化成工業（株）製
ダイマー酸：商品名ＰＲＩＰＯＬＥ  １０１０、クローダ・ルブリカンツ・ケミカルズ社製
ＭＡ−ＷＡＸ−Ｏ：川研ファインケミカル（株）製のアミド系チキソトロピック剤
ヘキシルジグリコール：日本乳化剤（株）製
Ｉｒｇａｎｏｘ１０１０：チバ・ジャパン（株）製の酸化防止剤
【００４３】
実施例１のフラックスと鉛フリーはんだ粉末（Ｓｎ９６．５％−Ａｇ３．０％−Ｃｕ０．５％；平均一次粒子径２０〜３８μｍ；山石金属（株）製）を、夫々１１．０％及び８９．０％となるようソフナーにて混練し、はんだペーストを調製した。他の実施例及び比較例に係るフラックスについても同様にしてはんだペーストを調製した。
【００４４】
（１）保存安定性の評価
各はんだペーストについて、調製直後の粘度と、４０℃の恒温槽中で２４時間保温した後の粘度とを、それぞれ市販のスパイラル方式粘度計（製品名「ＰＣＵ−２０５」、共軸二重円筒形回転型、（株）マルコム製）により測定し、以下に示す計算式に基づき、当該はんだペーストの増粘率を算出した。なお、測定は室温で行なった。
【００４５】
増粘率＝〔（４０℃、２４時間保温後の１０ｒｐｍでの粘度−はんだペースト調製直後の１０ｒｐｍでの粘度）÷（はんだペースト調製直後の１０ｒｐｍでの粘度）〕×１００
【００４６】
なお、前記保温条件は温度加速試験を意図したものであり、本試験における増粘率は、０℃〜１０℃での三か月以上保管した後の増粘率を概ね再現している。そして、増粘率が１０％未満である場合は、測定誤差も考慮して、保存安定性が良好であるとみなした。
【００４７】
（２）加熱だれ試験
ＪＩＳ  Ｚ  ３２８４  附属書８に準拠し、加熱だれ試験を実施した（１８０℃の循風乾燥機にはんだペーストを印刷塗布した銅版を１分間放置）。なお、評価基準は、加熱後のはんだペースト部位の間隔が０．２ｍｍ〜０．３ｍｍのものを良好（○）とし、それ以上の間隔のものを不良（×）とした。
【００４８】
【表３】
0006032399.tif 000010
【００４９】
【表４】
0006032399.tif 000011
【図１】
0006032399.tif 000014
【図２】
0006032399.tif 000015